(57)【要約】      （修正有）【課題】熱安定性、流動性（低溶融粘度）、機械的物性に優れたポリアセタール樹脂組成物を提供する。【解決手段】（Ａ）ポリアセタール樹脂１００質量部と、（Ｂ）式（Ｉ）で示されるシロキサン系化合物の少なくとも１種を０．０１〜１０質量部と、を含有するポリアセタール樹脂組成物。2016084388.tif 000009（Ｒ１は各々独立にＣ１〜１１のアルキル基；Ｒ２は各々独立にＣ１２〜３６のアルキル基；ｎ、ｍ、ｐは、０〜５８；ｍ又はｐは同時に０ではなく、ｎ＋ｍ＋ｐ＋２で表されるＮは１５〜７５）【選択図】なし【特許請求の範囲】
【請求項１】
（Ａ）ポリアセタール樹脂１００質量部と、
（Ｂ）下記式（Ｉ）で示されるシロキサン系化合物の少なくとも１種を０．０１質量部以上１０質量部以下とを含有するポリアセタール樹脂組成物。
【化１】
2016084388.tif 000008
［式（Ｉ）中、
Ｒ１は、互いに無関係に、１以上１１以下の炭素原子を有するアルキル基であり、
Ｒ２は、互いに無関係に、１２以上３６以下の炭素原子を有するアルキル基であり、
ｎ、ｍ、ｐは、０以上５８以下であり、
ｍ又はｐは、同時に０ではなく、
ｎ＋ｍ＋ｐ＋２で表されるＮは、１５以上７５以下である。］
【請求項２】
前記式（Ｉ）中、
前記Ｒ１が、互いに無関係に、１以上４以下の炭素原子を有するアルキル基であり、
前記Ｒ２が、互いに無関係に、２０以上３０以下の炭素原子を有するアルキル基であり、
前記ｎが０以上３０以下であり、
前記ｍが１０以上５８以下であり、
前記ｐが０以上１０以下であり、
前記Ｎが３０以上６０以下である、請求項１に記載のポリアセタール樹脂組成物。
【請求項３】
前記式（Ｉ）中、
前記Ｒ１がメチル基であり、
前記Ｒ２が、互いに無関係に、２４以上３０以下の炭素原子を有するアルキル基であり、
前記ｎが０以上１８以下であり、
前記ｍが３０以上４８以下であり、
前記ｐが０であり、
前記Ｎが４０以上５０以下である、請求項２に記載のポリアセタール樹脂組成物。
【請求項４】
前記（Ｂ）成分の含有量が０．１質量部以上４質量部以下である、請求項１から３のいずれか１項に記載のポリアセタール樹脂組成物。
【請求項５】
前記（Ａ）ポリアセタール樹脂は、（ａ１）トリオキサンと、（ａ２）環状エーテル及び環状ホルマールから選択される１種以上の化合物とを、（ａ１）／（ａ２）＝９９．５／０．５〜９０．０／１０．０の割合（質量比）で共重合させてなるポリアセタールコポリマーを含有する、請求項１から４のいずれか１項に記載のポリアセタール樹脂組成物。
【請求項６】
前記（Ａ）ポリアセタール樹脂の不安定末端基量が前記（Ａ）ポリアセタール樹脂の質量に対して０．５質量部以下である、請求項１から５のいずれか１項に記載のポリアセタール樹脂組成物。
【請求項７】
前記（Ａ）ポリアセタール樹脂の溶融粘度（２００℃、１２１６ｓ−１で、キャピラリー式レオメータにて測定）が５０ＭＰａ以上７００ＭＰａ以下である、請求項１から６のいずれか１項に記載のポリアセタール樹脂組成物。
【請求項８】
下記式（ＩＩ）で示される熱安定性指数αが０．０３以下である、請求項１から７のいずれか１項に記載のポリアセタール樹脂組成物。
α＝ｌｏｇ（ＭＩ３０）−ｌｏｇ（ＭＩ７）    （ＩＩ）
［式（ＩＩ）中、
ＭＩ７は、２００℃、荷重２.１６ｋｇにて、シリンダー内の滞留時間を７分で測定したメルトインデックス値であり、
ＭＩ３０は、２００℃、荷重２.１６ｋｇにて、シリンダー内の滞留時間を３０分で測定したメルトインデックス値である。］
【発明の詳細な説明】
【技術分野】
【０００１】
本発明は、熱安定性、流動性（低溶融粘度）、機械的物性に優れたポリアセタール樹脂組成物に関する。
【背景技術】
【０００２】
ポリアセタール樹脂は、機械的物性、熱的特性、電気的特性、摺動性、成形性等において優れた特性を持っており、主に構造材料や機構部品等として電気機器、自動車部品、精密機械部品等に広く使用されている。
【０００３】
ポリアセタール樹脂が利用される分野の拡大に伴い、要求特性は益々高度化、複合化、特殊化する傾向にある。その中で、流動性、熱安定性に優れたポリアセタール樹脂組成物が検討されている。
【０００４】
例えば、特許文献１では、オキシメチレン（ポリアセタール）を主構成単位とし、２〜１０ｍｏｌ％のコモノマー単位を有する、ポリアセタールオリゴマー含量が５０〜５０００ｐｐｍ、フッ素含量が３〜１３ｐｐｍであるポリアセタール樹脂組成物が提案されている。また、特許文献２では、ポリオキシメチレン（ポリアセタール）に、分枝したポリカーボネート又は分枝したポリエステル等を含有した熱可塑性成形材料が提案されている。
【先行技術文献】
【特許文献】
【０００５】
【特許文献１】国際公開第９６／１３５４８号
【特許文献２】特表２００８−５１７１１４号公報
【発明の概要】
【発明が解決しようとする課題】
【０００６】
しかしながら、特許文献１に記載のポリアセタール樹脂組成物では、流動性及び熱安定性に関してさらなる改良の余地があり、また、機械的物性の程度は不明である。また、特許文献２に記載の熱可塑性成形材料では、流動性に関してさらなる改良の余地があり、また、熱安定性や機械的物性の程度は不明である。このように、従来から知られた技術では、熱安定性、流動性（低溶融粘度）、機械的物性を全て両立した樹脂組成物を得ることが難しい。
【０００７】
本発明は、これらの課題を解決し、熱安定性、流動性（低溶融粘度）、機械的物性に優れたポリアセタール樹脂組成物を提供することを目的とする。
【課題を解決するための手段】
【０００８】
本発明者らは、上記課題を解決するため鋭意検討した結果、（Ａ）ポリアセタール樹脂と、特定の（Ｂ）シロキサン系化合物とを組み合わせて配合することにより、上記課題が解決し目的を達成し得るポリアセタール樹脂組成物が得られることを見出し、本発明を完成させるに至った。より具体的には、本発明は、以下のものを提供する。
【０００９】
（１）本発明は、（Ａ）ポリアセタール樹脂１００質量部と、（Ｂ）下記式（Ｉ）で示されるシロキサン系化合物の少なくとも１種を０．０１質量部以上１０質量部以下とを含有するポリアセタール樹脂組成物である。
【化１】
2016084388.tif 000002
［式（Ｉ）中、
Ｒ１は、互いに無関係に、１以上１１以下の炭素原子を有するアルキル基であり、
Ｒ２は、互いに無関係に、１２以上３６以下の炭素原子を有するアルキル基であり、
ｎ、ｍ、ｐは、０以上５８以下であり、
ｍ又はｐは、同時に０ではなく、
ｎ＋ｍ＋ｐ＋２で表されるＮは、１５以上７５以下である。］
【００１０】
（２）また、本発明は、前記式（Ｉ）中、前記Ｒ１が、互いに無関係に、１以上４以下の炭素原子を有するアルキル基であり、前記Ｒ２が、互いに無関係に、２０以上３０以下の炭素原子を有するアルキル基であり、前記ｎが０以上３０以下であり、前記ｍが１０以上５８以下であり、前記ｐが０以上１０以下であり、前記Ｎが３０以上６０以下である、（１）に記載のポリアセタール樹脂組成物である。  
【００１１】
（３）また、本発明は、前記式（Ｉ）中、前記Ｒ１がメチル基であり、前記Ｒ２が、互いに無関係に、２４以上３０以下の炭素原子を有するアルキル基であり、前記ｎが０以上１８以下であり、前記ｍが３０以上４８以下であり、前記ｐが０であり、前記Ｎが４０以上５０以下である、（２）に記載のポリアセタール樹脂組成物である。
【００１２】
（４）また、本発明は、前記（Ｂ）成分の含有量が０．１質量部以上４質量部以下である、（１）から（３）のいずれか１項に記載のポリアセタール樹脂組成物である。
【００１３】
（５）また、本発明は、前記（Ａ）ポリアセタール樹脂は、（ａ１）トリオキサンと、（ａ２）環状エーテル及び環状ホルマールから選択される１種以上の化合物とを、（ａ１）／（ａ２）＝９９．５／０．５〜９０．０／１０．０の割合（質量比）で共重合させてなるポリアセタールコポリマーを含有する、（１）から（４）のいずれか１項に記載のポリアセタール樹脂組成物である。
【００１４】
（６）また、本発明は、前記（Ａ）ポリアセタール樹脂の不安定末端基量が前記（Ａ）ポリアセタール樹脂の質量に対して０．５質量部以下である、（１）から（５）のいずれか１項に記載のポリアセタール樹脂組成物である。
【００１５】
（７）また、本発明は、前記（Ａ）ポリアセタール樹脂の溶融粘度（２００℃、１２１６ｓ−１で、キャピラリー式レオメータにて測定）が５０ＭＰａ以上７００ＭＰａ以下である、（１）から（６）のいずれか１項に記載のポリアセタール樹脂組成物である。
【００１６】
（８）また、本発明は、下記式（ＩＩ）で示される熱安定性指数αが０．０３以下である、請求項１から７のいずれか１項に記載のポリアセタール樹脂組成物である。
α＝ｌｏｇ（ＭＩ３０）−ｌｏｇ（ＭＩ７）    （ＩＩ）
［式（ＩＩ）中、
ＭＩ７は、２００℃、荷重２.１６ｋｇにて、シリンダー内の滞留時間を７分で測定したメルトインデックス値であり、
ＭＩ３０は、２００℃、荷重２.１６ｋｇにて、シリンダー内の滞留時間を３０分で測定したメルトインデックス値である。］
【発明の効果】
【００１７】
本発明のポリアセタール樹脂組成物は、熱安定性、流動性（低溶融粘度）、機械的物性に優れた、特に射出成形部品の原料として好適である。
【発明を実施するための形態】
【００１８】
以下、本発明の具体的な実施形態について、詳細に説明するが、本発明は、以下の実施形態に何ら限定されるものではなく、本発明の目的の範囲内において、適宜変更を加えて実施することができる。
【００１９】
＜ポリアセタール樹脂組成物＞
本発明に係るポリアセタール樹脂組成物は、（Ａ）ポリアセタール樹脂１００質量部と、（Ｂ）特定のシロキサン系化合物０．０１質量部以上１０質量部以下とを含有する。以下、（Ａ）ポリアセタール樹脂を「（Ａ）成分」ともいい、（Ｂ）特定のシロキサン系化合物を「（Ｂ）成分」ともいう。
【００２０】
〔（Ａ）ポリアセタール樹脂〕
（Ａ）成分のポリアセタール樹脂は、オキシメチレン基（−ＯＣＨ２−）を主たる構成単位とする高分子化合物であり、実質的にオキシメチレン単位の繰返しのみからなるポリアセタールホモポリマー、オキシメチレン単位以外に他のコモノマー単位を含有するポリアセタールコポリマーが代表的な樹脂である。さらに、ポリアセタール樹脂には、分岐形成成分や架橋形成成分を共重合することにより分岐構造や架橋構造が導入された共重合体や、オキシメチレン基の繰返しからなる重合体単位と他の重合体単位とを有するブロック共重合体やグラフト共重合体等も含まれる。これらのポリアセタール樹脂は、単独で又は二種以上組み合わせて使用できる。
【００２１】
一般に、ポリアセタールホモポリマーは、無水ホルムアルデヒドやトリオキサン（ホルムアルデヒドの環状三量体）の重合により製造され、通常、その末端をエステル化することにより、熱分解に対して安定化されている。
【００２２】
これに対して、ポリアセタールコポリマーは、一般的に、ホルムアルデヒド又は一般式（ＣＨ２Ｏ）ｎ［式中、ｎは３以上の整数を示す］で表されるホルムアルデヒドの環状オリゴマー（例えばトリオキサン）と、環状エーテルや環状ホルマール等のコモノマーとを共重合することによって製造され、通常、加水分解によって末端の不安定部分を除去して熱分解に対して安定化される。
【００２３】
ポリアセタールコポリマーの主原料としては、トリオキサンやテトラオキサン等が挙げられ、通常、（ａ１）トリオキサンが使用される。
【００２４】
コモノマーには、環状エーテル、グリシジルエーテル化合物、環状ホルマール、環状エステル（例えば、β−プロピオラクトン等）、ビニル化合物（例えば、スチレン、ビニルエーテル等）等が含まれる。
【００２５】
環状エーテルとしては、例えば、エチレンオキシド、プロピレンオキシド、ブチレンオキシド、シクロヘキセンオキサイド、エピクロロヒドリン、エピブロモヒドリン、スチレンオキシド、オキセタン、３，３−ビス（クロロメチル）オキセタン、テトラヒドロフラン等が挙げられる。
【００２６】
グリシジルエーテル化合物としては、例えば、アルキル又はアリールグリシジルエーテル（例えば、メチルグリシジルエーテル、エチルグリシジルエーテル、フェニルグリシジルエーテル、ナフチルグリシジルエーテル等）、アルキレン又はポリアルキレングリコールジグリシジルエーテル（例えば、エチレングリコールジグリシジルエーテル、トリエチレングリコールジグリシジルエーテル、ブタンジオールジグリシジルエーテル等）、アルキル又はアリールグリシジルアルコール等が挙げられる。
【００２７】
環状ホルマールとしては、例えば、１，３−ジオキソラン、プロピレングリコールホルマール、ジエチレングリコールホルマール、トリエチレングリコールホルマール、１，４−ブタンジオールホルマール、１，５−ペンタンジオールホルマール、１，６−ヘキサンジオールホルマール、トリオキセパン等が挙げられる。
【００２８】
これらのコモノマーは、単独で又は二種以上組み合わせて使用できる。これらのコモノマーのうち、通常、（ａ２）環状エーテル及び／又は環状ホルマールが用いられ、特に、エチレンオキシド等の環状エーテルや、１，３−ジオキソラン、１，４−ブタンジオールホルマール、ジエチレングリコールホルマール等の環状ホルマールが好ましい。
【００２９】
これらのコモノマー（例えば、環状エーテル及び／又は環状ホルマール）単位の割合は特に限定されないが、ポリアセタール樹脂全体に対して、一般的には０．１質量部以上２０質量部以下であり、好ましくは０．５質量部以上１０質量部以下、さらに好ましくは１質量部以上５質量部以下である。コモノマー単位の割合が０．１質量部以上２０質量部以下の範囲にない場合、ポリアセタール樹脂の熱安定性や機械的物性を低下させる場合がある。
【００３０】
（Ａ）成分のポリアセタール樹脂の種類は特に限定されるものではないが、中でも、熱安定性、成形加工性により優れる点で、（Ａ）成分は、（ａ１）トリオキサンと、（ａ２）環状エーテル及び環状ホルマールから選択される１種以上の化合物とを、（ａ１）／（ａ２）＝９９．５／０．５〜９０．０／１０．０の割合（質量比）で共重合させてなるポリアセタールコポリマーを含有するものであることが好ましい。
【００３１】
（Ａ）成分のポリアセタール樹脂は、不安定末端基量が（Ａ）ポリアセタール樹脂の質量に対して０．５質量部以下であることが好ましい。本明細書において、「不安定末端基量」とは、ポリアセタール共重合体の末端部分に存在し、熱や塩基に対して不安定で分解し易い部分の量をいう。かかる不安定末端基量は、ポリアセタール共重合体１ｇを、０．５％（体積％）の水酸化アンモニウムを含む５０％（体積％）メタノール水溶液１００ｍｌとともに耐圧密閉容器に入れ、１８０℃で４５分間加熱処理した後、冷却し、開封して得られる溶液中に分解溶出したホルムアルデヒド量を定量し、ポリアセタール共重合体に対する質量％で表したものである。
【００３２】
（Ａ）成分のポリアセタール樹脂が上記の末端特性を有するものではなく、上限値を上回る場合、熱安定性に優れたポリアセタール樹脂組成物を得ることが困難となる。このような観点から、（Ａ）成分のポリアセタール樹脂は、不安定末端基量が（Ａ）ポリアセタール樹脂の質量に対して０．５質量部以下のものが好ましく、特に０．４質量部以下のものが好ましい。なお、不安定末端基量の下限は特に限定されるものではない。
【００３３】
（Ａ）成分のポリアセタール樹脂の溶融粘度は、５０ＭＰａ以上７００ＭＰａ以下の範囲内にあることが好ましく、特に、１００ＭＰａ以上５００ＭＰａ以下の範囲内にあることが好ましい。本明細書において、溶融粘度は、キャピラリー式レオメータにて測定した、２００℃、１２１６ｓ−１における値をいうものとする。溶融粘度が過小及び過大の場合、本発明の効果が十分に得られない場合があり、成形加工性や機械的物性を低下させる場合がある。
【００３４】
〔（Ｂ）特定のシロキサン系化合物〕
本発明に係るポリアセタール樹脂組成物は、（Ｂ）特定のシロキサン化合物、具体的には、下記式（Ｉ）で示されるシロキサン系化合物を含有する。（Ｂ）特定のシロキサン系化合物の構造が式（Ｉ）の化合物と異なる場合、実施例でも後述するように、ポリアセタール樹脂組成物の熱安定性、機械的物性、溶融粘度を全て改善することは難しく、改善効果が不十分となる。
【化２】
2016084388.tif 000003
【００３５】
式（Ｉ）中、Ｒ１は、互いに無関係に、１以上１１以下、好ましくは１以上４以下の炭素原子を有するアルキル基であり、特に好ましくはメチル基である。Ｒ２は、互いに無関係に、１２以上３６以下の炭素原子を有するアルキル基であり、好ましくは２０以上３０以下の炭素原子を有するアルキル基であり、特に好ましくは２４以上３０以下の炭素原子を有するアルキル基である。ｎ、ｍ、ｐは、０以上５８以下であり、ｍ又はｐは、同時に０ではない。ｎは、好ましくは０以上３０以下であり、特に好ましくは０以上１８以下である。ｍは、好ましくは１０以上５８以下であり、特に好ましくは３０以上４８以下である。ｐは好ましくは０以上１０以下であり、特に好ましくは０である。また、ｎ＋ｍ＋ｐ＋２で表されるＮは、１５以上７５以下であり、好ましくは３０以上６０以下であり、特に好ましくは４０以上５０以下である。
【００３６】
式（Ｉ）を充足する化合物の例として、
Ｒ１としてメチル基、Ｒ２として２４個以上２８個以下の炭素原子を有するアルキル基を有し、ｎが０であり、ｍが３８であり、ｐが０であり、Ｎが４０であるシロキサン系化合物、
Ｒ１としてメチル基、Ｒ２として２４個以上２８個以下の炭素原子を有するアルキル基を有し、ｎが０であり、ｍが４８であり、ｐが０であり、Ｎが５０であるシロキサン系化合物、
Ｒ１としてメチル基、Ｒ２として３０個の炭素原子を有するアルキル基を有し、ｎが１８であり、ｍが３０であり、ｐが０であり、Ｎが５０であるシロキサン系化合物、
等が挙げられる。
【００３７】
また、式（Ｉ）を充足する市販品の例として、Ｅｖｏｎｉｋ  Ｇｏｌｄｓｃｈｍｉｄｔ  ＧｍｂＨ社より得られるＴＥＧＯＰＲＥＮ  ６８４６等が挙げられる。
【００３８】
式（Ｉ）の化合物は、相応する水素シロキサンと不飽和炭化水素との反応によってか、又は不飽和ポリエステルと水素シロキサンとの直接反応によって得られることができる。反応は、欧州特許第１６４０４１８号明細書に記載されるように、ヒドロシリル化によって又は脱水素的ヒドロシリル化によって行われることができる。
【００３９】
（Ｂ）成分の含有量は、（Ａ）成分のポリアセタール樹脂１００質量部に対して０．０１質量部以上１０質量部以下であり、より高い機械的物性が得られる点で、０．１質量部以上４質量部以下であることが好ましい。（Ｂ）成分の含有量が０．０１質量部を下回る場合、ポリアセタール樹脂組成物の溶融粘度の改善が不十分となり、１０質量部を上回る場合、両成分の均一混合が難しくなるため好ましくない。
【００４０】
〔その他の成分〕
本発明のポリアセタール樹脂組成物には、（Ａ）ポリアセタール樹脂と（Ｂ）特定のシロキサン系化合物に加えて、さらに、公知の各種の安定剤を配合し得る。安定剤の例を示せば、ヒンダートフェノール系化合物、窒素含有化合物、アルカリ或いはアルカリ土類金属の水酸化物、無機塩、カルボン酸塩等のいずれか１種又は２種以上を挙げることができる。また、目的とする用途に応じてその物性を改善するため、さらに公知の各種の添加物を配合し得る。添加物の例を示せば、各種の着色剤、滑剤、核剤、界面活性剤、異種ポリマー、有機高分子改良剤及び無機、有機、金属等の繊維状、粉粒状、板状の充填剤が挙げられ、これらの１種又は２種以上を混合使用できる。
【００４１】
〔熱安定性の評価〕
本発明は、（Ａ）ポリアセタール樹脂と、特定の（Ｂ）シロキサン系化合物とを組み合わせて配合することにより、熱安定性、流動性（低溶融粘度）、機械的物性に優れた樹脂組成物を得るというものである。ここで、熱安定性は、次式（ＩＩ）で示される熱安定性指数αにより判定することができる。
α＝ｌｏｇ（ＭＩ３０）−ｌｏｇ（ＭＩ７）    （ＩＩ）
【００４２】
式（ＩＩ）中、
ＭＩ７は、２００℃、荷重２.１６ｋｇにて、シリンダー内の滞留時間を７分で測定したメルトインデックス値であり、
ＭＩ３０は、２００℃、荷重２.１６ｋｇにて、シリンダー内の滞留時間を３０分で測定したメルトインデックス値である。
【００４３】
ポリアセタール樹脂組成物の熱安定性指数αが、（Ａ）ポリアセタール樹脂の値と同等の場合には、（Ｂ）シロキサン系化合物熱安定性の配合により、熱安定性が悪化していないことを示している。また、ポリアセタール樹脂組成物の熱安定性指数αが、（Ａ）ポリアセタール樹脂の値に比べて低い場合には、（Ｂ）シロキサン系化合物熱安定性の配合により、熱安定性が向上していることを示している。これに対して、ポリアセタール樹脂組成物の熱安定性指数αが、（Ａ）ポリアセタール樹脂の値に比べて高い場合には、（Ｂ）シロキサン系化合物熱安定性の配合により、熱安定性が悪化していることを示している。
【００４４】
ポリアセタール樹脂組成物の熱安定性指数αの好ましい値を規定するならば０．０３以下であり、一方、熱安定性指数αの下限は特に限定されるものではない。
【００４５】
〔ポリアセタール樹脂組成物の調製方法〕
本発明において、上記ポリアセタール樹脂組成物の調製方法の具体的態様は特に限定されるものではなく、一般に合成樹脂組成物又はその成形品の調製法として公知の設備と方法により調製することができる。すなわち、必要な成分を混合し、押出機又はその他の溶融混練装置を使用して混練し、成形用ペレットとして調製することができる。また、押出機又はその他の溶融混練装置は複数使用してもよい。特に、本発明の樹脂組成物の調製に使用される押出機としては、機械的物性の改善と（Ｂ）特定のシロキサン系化合物の混合性の両立の観点から、二軸押出機を用いることが好ましい。
【００４６】
上記ポリアセタール樹脂組成物を構成する成分の配合は、任意のいかなる段階、例えば、（Ａ）成分のポリアセタール樹脂に一旦加えても、或いは樹脂組成物の調整時に加えてもよく、また最終成形品を得る直前で、添加、混合することも可能である。
【００４７】
〔ポリアセタール樹脂組成物の成形方法ならびに用途〕
本発明のポリアセタール樹脂組成物を原料として、従来公知の成形方法（例えば、射出成形、押出成形、圧縮成形、ブロー成形、真空成形、発泡成形、回転成形、ガスインジェクション成形等の方法）を採用することで、種々の成形品を成形することができる。特に、射出成形に好適である。本発明の樹脂組成物を成形してなる成形品は、自動車部品、電気・電子部品、機械部品、建材、生活関係部品・化粧関係部品・医用関係部品等各種用途に利用することができる。
【実施例】
【００４８】
以下に、実施例に基づいて本発明をより具体的に説明するが、本発明はこれらの実施例によって限定されるものではない。
【００４９】
＜実施例及び比較例＞
〔ポリアセタール樹脂組成物の調製〕
【表１】
2016084388.tif 000004
【表２】
2016084388.tif 000005
【００５０】
表１及び表２における原料は、次のとおりである。
（Ａ）ポリアセタール樹脂
（Ａ１）（ａ１）トリオキサン９６．３質量％と（ａ２）１，３−ジオキソラン３．７質量％とを共重合して得られるポリアセタール樹脂であり、不安定末端基量がポリアセタール樹脂に対して０．４質量％であり、２００℃、１２１６ｓ−１における溶融粘度が２９２．９ＭＰａである。
（Ａ２）（ａ１）トリオキサン９６．３重量％と（ａ２）１，３−ジオキソラン３．７重量％とを共重合して得られるポリアセタール樹脂であり、不安定末端基量がポリアセタール樹脂に対して０．４質量％であり、２００℃、１２１６ｓ−１における溶融粘度が４２５．４ＭＰａである。
（Ｂ）特定のシロキサン系化合物
（Ｂ１）ＴＥＧＯＰＲＥＮ  ６８４６（Ｅｖｏｎｉｋ  Ｇｏｌｄｓｃｈｍｉｄｔ  ＧｍｂＨ社製）
（ｂ）（Ｂ）成分とは異なるシロキサン系化合物
（ｂ２）ＴＥＧＯＭＥＲ  ＨＳｉ６４４０Ｐ（Ｅｖｏｎｉｋ  Ｇｏｌｄｓｃｈｍｉｄｔ  ＧｍｂＨ社製）
（ｂ３）ＴＥＧＯＭＥＲ  ＦＲ１００（Ｅｖｏｎｉｋ  Ｇｏｌｄｓｃｈｍｉｄｔ  ＧｍｂＨ社製）
（ｂ４）ＴＥＧＯＭＥＲ  ＰＰ−Ｓｉ４０１（Ｅｖｏｎｉｋ  Ｇｏｌｄｓｃｈｍｉｄｔ  ＧｍｂＨ社製）
（ｂ５）ＴＥＧＯＭＥＲ  ＡＮＴＩＳＣＲＡＴＣＨ２００（Ｅｖｏｎｉｋ  Ｇｏｌｄｓｃｈｍｉｄｔ  ＧｍｂＨ社製）
【００５１】
二軸押出機を用い、原料を表１及び表２に示す割合、かつ、下記［押出条件］に示す条件で溶融混錬し、ペレット状のポリアセタール樹脂組成物を調製した。
［押出条件］
押出機：ＴＥＸ−３０、（株）日本製鋼所製
スクリュー回転数：１５０ｒｐｍ
押出流量：１２ｋｇ／ｈ
バレル温度：１６０〜２００℃
ダイ温度：２００℃
【００５２】
〔評価〕
得られたペレットを用いて、射出成形機により下記［成形条件］に示す条件にて所定の試験片を成形した。
［成形条件］
成形機：ＲＯＢＯＳＨＯＴ  Ｓ２０００ｉ１００Ｂ、スクリュー径２８ｍｍ、ファナック社製
シリンダー温度：２００℃
金型温度：９０℃（水温調）
【００５３】
続いて、試験片に対して、熱安定性、流動性、引張特性、曲げ特性及びシャルピー衝撃強さを評価した。結果を表３及び表４に示す。
【００５４】
（１）熱安定性
メルトインデックス値ＭＩ７（１９０℃、荷重２.１６ｋｇ、シリンダー内の滞留時間を７分）、及びシリンダー内の滞留時間を３０分としたメルトインデックス値ＭＩ３０（２００℃、荷重２.１６ｋｇ、シリンダー内の滞留時間を３０分）を測定し、以下の式（ＩＩ）に従い、熱安定性指数αを算出した。
α＝ｌｏｇ（ＭＩ３０）−ｌｏｇ（ＭＩ７）      （ＩＩ）
ここで、αが高い場合には、シリンダー内の滞留時間時間の増加により樹脂が分解し、熱安定性に劣ることを示しており、反対にαが低い場合には、熱安定性に優れていることを示している。
【００５５】
（２）引張特性
ＩＳＯ５２７−１，２に準拠し、引張強さ（ＭＰａ）を測定した。
【００５６】
（３）曲げ特性
ＩＳＯ１７８に準拠し、曲げ強さ（ＭＰａ）を測定した。
【００５７】
（４）シャルピー衝撃強さ（ノッチ付）
ＩＳＯ１７９／１ｅＡに準拠しシャルピー衝撃強さ（ノッチ付）（ｋＪ／ｍ２）を測定した。
【００５８】
（５）流動性（溶融粘度）
ペレット状の試料を用い、キャピラリー式レオメータ（東洋精機社製キャピログラフ）にて、２００℃、１２１６ｓ−１における溶融粘度（Ｐａ・ｓ）を測定した。
【００５９】
【表３】
2016084388.tif 000006
表３において、「＊」は、押出成形の際、ベントに析出物が顕著に見られ、樹脂組成物を均一に混合するのが難しかったことを示す。
【００６０】
【表４】
2016084388.tif 000007
【００６１】
［実施例１〜３と比較例１〜６との比較］
表３の結果の比較から、本発明の要件を満たすポリアセタール樹脂組成物の実施例１〜３は、熱安定性指数が比較例１に比べて低く、熱安定性に優れていることがわかる。また、同様に、溶融粘度が比較例１に比べて極めて低く、成形加工性に優れることがわかる。また、実施例１及び２は、機械的物性の低下も少なく、良好な機械的物性を有していることがわかる。
【００６２】
一方、本発明の要件を満たさない比較例２の場合には、成分Ｂ１の配合量が過大のため、押出時にベントに析出物が顕著に見られ、均一混合難しいことがわかる。また、比較例３の場合には、熱安定性指数が高く、熱安定性に劣ることがわかる。加えて、比較例４の場合には、機械的物性（引張強さ、曲げ強さ）が低く、同配合量の実施例２に比べて溶融粘度の改善が不十分であることがわかる。また、比較例５の場合には、熱安定性指数が高く、熱安定性に劣り、また、同配合量の実施例１に比べて溶融粘度の改善が不十分であることがわかる。そして、比較例６の場合には、同配合量の実施例２に比べて溶融粘度の改善が不十分であることがわかる。
【００６３】
［実施例４及び５と比較例１、７及び８との比較］
表４の結果の比較から、本発明の要件を満たすポリアセタール樹脂組成物の実施例４及び５は、熱安定性指数が比較例７に比べて低く、熱安定性に優れていることがわかる。また、同様に、溶融粘度が比較例７に比べて極めて低く、成形加工性に優れることがわかる。また、機械的物性の低下も少なく、良好な機械的物性を有していることがわかる。さらに、実施例４及び５は、溶融粘度がこれらよりも高い比較例１に比べて、シャルピー衝撃強さが高く、高流動性と耐衝撃性を両立する優れた物性上のバランスを有することがわかる。
【００６４】
一方、本発明の要件を満たさない比較例８の場合には、熱安定性指数が高く、熱安定性に劣り、また、機械的物性（引張強さ、曲げ強さ）が低く、同配合量の実施例５に比べて溶融粘度の改善が不十分であることがわかる。